(57)【特許請求の範囲】
【請求項１】
次式：
Ｘ1−Ａｒ1−［トリアリールアミン］−Ａｒ2−Ｘ2
［式中、トリアリールアミン単位は次の構造：
【化１】
0005597214.tif 000013
Ａｒ6、Ａｒ7、Ａｒ8、Ａｒ9およびＡｒ10は、同じか異なる置換されたまたは置換されていないアリールまたはヘテロアリール基であり、
Ｘ1およびＸ2は、Ｃｌ、Ｂｒ、Ｉ、ボロン酸、ボロン酸エステルおよびボランから構成される群から選択される、同じか異なる重合可能な基であり、
Ａｒ1およびＡｒ2は同じか異なる置換されたまたは置換されていないアリール基またはヘテロアリール基であり、トリアリールアミン単位のアリールまたはヘテロアリール基の環に直接結合する］
を有するモノマーを重合して得られるポリマーを含む光学装置。
【請求項２】
Ａｒ1およびＡｒ2がベンゼン、チオフェン、ピロール、フランおよびピリジンから構成される群から選択される請求項１に記載の光学装置。
【請求項３】
Ｘ1およびＸ2は同じか異なり、Ｂｒまたはボロン酸エステルから選択される請求項２に記載の光学装置。
【請求項４】
トリアリールアミン基が少なくとも１つのヘテロアリール基を含む請求項１に記載の光学装置。
【請求項５】
トリアリールアミン基がトリアジン基を含む請求項４に記載の光学装置。
【請求項６】
Ａｒ1およびＡｒ2は同じか異なるアリールまたはヘテロアリール基であり、アルキル、パーフルオロアルキル、アルキルアリール、アリールアルキル、ヘテロアリール、アリール、アルコキシ、アリールオキシおよびチオアルキルから選択される部分で置換されている請求項１に記載の光学装置。
【請求項７】
Ａｒ6、Ａｒ7、Ａｒ8、Ａｒ9およびＡｒ10は、アルキル、パーフルオロアルキル、アルキルアリール、アリールアルキル、ヘテロアリール、アリール、アルコキシ、アリールオキシおよびチオアルキルからなる群より選択される部分で置換されている請求項１に記載の光学装置。
【請求項８】
請求項１に記載の光学装置の製造方法であって、
次の反応混合物：
（ａ）ボロン酸基、ボロン酸エステル基およびボラン基から選択される少なくとも２つのホウ素誘導体官能基を有する請求項１に記載のモノマー、および少なくとも２つの反応性ハロゲン官能基を有する請求項１に記載のモノマー、または（ｂ）１つの反応性ハロゲン官能基、およびボロン酸基、ボロン酸エステル基およびボラン基から選択される１つのホウ素誘導体官能基を有する請求項１に記載のモノマー、
を重合させる工程を含み、ここで、前記反応混合物は芳香族モノマーの重合の触媒として適当な触媒量の触媒、およびホウ素誘導体官能基を−ＢＸ3−アニオン基に変換するのに十分な量の塩基を含有し、ここで、ＸはＦおよびＯＨからなる群から独立して選択される、ことを特徴とする方法。
【請求項９】
請求項１に記載の光学装置の製造方法であって、
次の反応混合物：
（ａ）ボロン酸基、ボロン酸エステル基およびボラン基から選択される少なくとも２つのホウ素誘導体官能基を有する請求項１に記載のモノマー、および少なくとも２つの反応性ハロゲン官能基を有する１または２つのコモノマー、または
（ｂ）少なくとも２つの反応性ハロゲン官能基を有する請求項１に記載のモノマー、およびボロン酸基、ボロン酸エステル基およびボラン基から選択される少なくとも２つのホウ素誘導体官能基を有する１または２以上のコモノマー、または、
少なくとも（ｃ）１つの反応性ハロゲン官能基、およびボロン酸基、ボロン酸エステル基およびボラン基から選択される１つのホウ素誘導体官能基を有する請求項１に記載のモノマー、並びに１つの反応性ハロゲン官能基、およびボロン酸基、ボロン酸エステル基およびボラン基から選択される１つのホウ素誘導体官能基を有する１または２以上のコモノマー、
を重合させる工程を含み、ここで、前記反応混合物は芳香族モノマー重合の触媒として適当な触媒量の触媒、およびホウ素誘導体官能基を−ＢＸ3−アニオン基に変換するのに十分な量の塩基を含有し、ここで、ＸはＦおよびＯＨからなる群から独立して選択される、
ことを特徴とする方法。
【発明の詳細な説明】
【技術分野】
【０００１】
本発明はトリアリールアミンをベースとする三量体モノマー並びにこれから製造された低バンドギャップポリマーおよびコポリマー、特に、同ポリマーおよびコポリマーを含む電子発光装置および光起電装置などの電子光学装置に関する。
【背景技術】
【０００２】
半導体有機ポリマーはここ数十年間で知られてきており、例えば、ＷＯ９０／１３１４８に見られるように、この十年間で電子発光装置の分野での用途は増加している。典型的な電子発光装置は、アノード、カソードおよびアノードとカソードの間に位置する発光材料層からなり、装置への電荷注入または装置の電荷輸送を改善するために別の層を導入することもできる。半導体有機ポリマーは電子発光装置において、発光要素として、または電荷輸送若しくは電荷注入要素として機能することができる。より最近では、半導体有機ポリマーは、ＷＯ９６／１６４４９に開示されるように光起電装置において、また光伝導体および光検出体としての用途が見出されている。
【０００３】
電子発光装置に使用されるポリマー材料の性質は、装置の性能にとって重要であり、使用される材料としてＷＯ９０／１３１４８に開示されるポリ（フェニレンビニレン）、ＷＯ９７／０５１８４に開示されるポリフルオレン、ＷＯ９８／０６７７３に開示されるポリ（アリールアミン）が挙げられる。
【０００４】
特に、ＷＯ９２／０３４９０、ＷＯ９９／５４３８５、ＷＯ００／５５９２７およびＷＯ９９／４８１６０に開示されるように、コポリマーおよびポリマーの混合物はこのような装置において有益であることが発見された。芳香族基がトリアジンのようなヘテロ芳香族部分を含んでもよいポリ（アリールアミン）が開示されている（ＷＯ０１／４９７６９参照）。
【０００５】
最近では、利用可能な半導体ポリマーの範囲を広げ、特により低いバンドギャップを有するポリマーを提供する努力がなされてきている（ＷＯ０１／４９７６８参照）。バンドギャップは最高被占分子軌道（ＨＯＭＯ）および最低空分子軌道（ＬＵＭＯ）間のエネルギーレベルの差である。低バンドギャップ材料は、より長い波長で、すなわち、電磁スペクトルの可視領域の赤色端に向かってより低い波長の光を放射し、高分子光起電装置の有望な候補となりえる。ＷＯ０１／４９７６８はベンゾチアジアゾールのような複素環部分からなる低バンドギャップを有する一連のポリマーを開示する。ベンゾチアジアゾールはその発光および電子輸送特性を特徴とする官能基である。
【発明の開示】
【発明が解決しようとする課題】
【０００６】
本発明の目的は、効率のよい発光ができ、かつ電子光学装置において正孔輸送構成要素としての実用性を有する低いバンドギャップを有する一連のポリマーおよびコポリマーを提供することにある。本発明は、低いバンドギャップを有するポリマーおよびコポリマーを提供するために重合され得る一連のモノマーを提供し、本発明はさらに、前記ポリマーおよびコポリマーを有する電子光学装置並びに前記モノマーの重合方法を提供する。
【課題を解決するための手段】
【０００７】
第１の実施態様において、本発明は次式:
Ｘ1−Ａｒ1−［トリアリールアミン］−Ａｒ2−Ｘ2
［式中、トリアリールアミン単位はモノマーの主鎖に少なくとも１つの窒素原子を有し、少なくとも３つの置換されたまたは置換されていないアリールまたはヘテロアリール基を有し、前記基は、同じか異なり、Ｘ1およびＸ2は同じか異なる重合可能な基であり、Ａｒ1およびＡｒ2は同じか異なる置換されたまたは置換されていないアリールまたはヘテロアリール基である］
を有するモノマーを提供する。
【０００８】
本発明の目的のためには、モノマーの主鎖という用語は、他の鎖がすべてこれにぶらさがっていると見なされてよい、すなわち、モノマーのその部分が最終的なポリマーの主鎖に位置づけられるような直鎖を意味する。主鎖は、場合により主要な鎖を意味する。
【０００９】
より好ましい実施態様においては、Ａｒ1基およびＡｒ2基は、チオフェン、ピロール、フランまたはピリジンのような複素環式芳香族基であり、特にチオフェンが好ましい。重合可能なＸ1およびＸ2基は、好ましくは、Ｃｌ、Ｂｒ、Ｉ、ボロン酸、ボロン酸エステルまたはボランからなる群から選択される。好ましい実施態様において、重合可能なＸ1およびＸ2基は、Ｂｒおよびボロン酸エステルからなる群より選択される。
【００１０】
Ａｒ1およびＡｒ2基は、アリール、アルキル、シクロアルキルおよびアルコキシからなる群より選択される部分によって置換されることができる。
【００１１】
トリアリールアミン基は、ヘテロアリール基を含むことができ、これはモノマーの鎖またはモノマーにぶらさがるものであってもよく、ヘテロアリール基の例としてはピリジンおよびトリアジンがある。好ましい実施態様においては、トリアリールアミンはトリアジン基を含む。トリアリールアミン基は、少なくとも１つの窒素を含み、好ましい実施態様においては、トリアリールアミン基は、１または２の窒素を含む。
【００１２】
特に、好ましいモノマーは次の構造：
【化１】
0005597214.tif 000002
［式中、Ｘ1およびＸ2は同じか異なる重合可能な基であり、Ａｒ1、Ａｒ2、Ａｒ3、Ａｒ4およびＡｒ5は同じか異なり、置換されたまたは置換されていないアリールまたはヘテロアリール基である］
を有するものである。または、これらのモノマーは次の構造：
【化２】
0005597214.tif 000003
［式中、Ｘ1およびＸ2は同じか異なる重合可能な基であり、Ａｒ1、Ａｒ2、Ａｒ6、Ａｒ7、Ａｒ8、Ａｒ9、Ａｒ10は、同じか異なる置換されたまたは置換されていないアリールまたはヘテロアリール基である］
を有する。Ａｒ1、Ａｒ2、Ａｒ3、Ａｒ4、Ａｒ5、Ａｒ6、Ａｒ7、Ａｒ8、Ａｒ9およびＡｒ10基の例としては、フェニレン、チオフェン、ピロール、フラン、ピリジンおよびビフェニレンなどの基が挙げられる。
【００１３】
アリールまたはヘテロアリール基Ａｒ3、Ａｒ4、Ａｒ5、Ａｒ6、Ａｒ7、Ａｒ8、Ａｒ9およびＡｒ10は、アルキル、パーフルオロアルキル、アルキルアリール、アリールアルキル、ヘテロアリール、アリール、アルコキシ、アリールオキシおよびチオアルキルからなる群より選択される部分で置換されていてもよい。好ましい置換基はブチルおよび第２ブチルである。
【００１４】
本発明の特に好ましいモノマーは次のものを含む。
【００１５】
【化３】
0005597214.tif 000004
［式中、ＲおよびＲ’は、アルキル、パーフルオロアルキル、アルキルアリール、アリールアルキル、ヘテロアリール、アリール、アルコキシ、アリールオキシおよびチオアルキルからなる群から選択され、好ましくは、ＲおよびＲ’は、ブチルおよび第２ブチルを含む群から選択される］。
【００１６】
本発明は、本発明のモノマーの重合によって得ることができるポリマーを提供する。本発明は、本発明のモノマーと適切なコモノマーとの重合によって得られるコポリマーも提供する。好ましいコモノマーは、フルオレン、ベンゾチアジアゾール、フェニレン、トリアリールアミン、キノキサリンおよびスチルベンからなる群から選択されるものであり、前記コモノマーは、好ましくは、フルオレン、ベンゾチアジアゾール、フェニレンまたはトリアリールアミンである。
【００１７】
さらなる実施態様において、本発明は、本発明のポリマーまたはコポリマーからなる電子光学装置を提供する。好ましい実施態様において、前記電子光学装置は電子発光装置または光起電装置である。
【００１８】
本発明は、（ａ）ボロン酸基、ボロン酸エステル基およびボラン基から選択される少なくとも２つのホウ素誘導体官能基を有する請求項１に記載のモノマー、および少なくとも２つの反応性ハロゲン官能基を有する請求項１に記載のモノマー、または（ｂ）１つの反応性ハロゲン官能基およびボロン酸基、ボロン酸エステル基およびボラン基から選択される１つのホウ素誘導体官能基を有する請求項１に記載のモノマーを反応混合物中で重合する工程を含む本発明のポリマーの製造方法であって、前記反応混合物は芳香族モノマー重合の触媒として適当な触媒量の触媒、およびホウ素誘導体官能基を−ＢＸ3−アニオン基に変換するのに十分な量の塩基を含有し、ここで、ＸはＦおよびＯＨからなる群から独立して選択される、ポリマーの製造方法を提供する。
【００１９】
本発明は、（ａ）ボロン酸基、ボロン酸エステル基およびボラン基から選択される少なくとも２つのホウ素誘導体官能基を有する請求項１に記載のモノマー、および少なくとも２つの反応性ハロゲン官能基を有する１または２つ以上のコモノマー、または（ｂ）少なくとも２つの反応性ハロゲン官能基を有する請求項１に記載のモノマー、およびボロン酸基、ボロン酸エステル基およびボラン基から選択される少なくとも２つのホウ素誘導体官能基を有する１または２以上のコモノマー、または、少なくとも（ｃ）１つの反応性ハロゲン官能基およびボロン酸基、ボロン酸エステル基およびボラン基から選択される１つのホウ素誘導体官能基を有する請求項１に記載のモノマー、並びに１つの反応性ハロゲン官能基およびボロン酸基、ボロン酸エステル基およびボラン基から選択される１つのボロン誘導基を有する１または２以上のコモノマーを反応混合物中で重合する工程を含む本発明のコポリマーの製造方法であって、前記反応混合物は芳香族モノマー重合の触媒として適当な触媒量の触媒、およびホウ素誘導体官能基を−ＢＸ3−アニオン基に変換するのに十分な量の塩基を含有し、ここで、ＸはＦおよびＯＨからなる群から独立して選択される、コポリマーの製造方法を提供する。
【発明を実施するための最良の形態】
【００２０】
発明の詳細な説明
本発明のモノマーは当業者に知られた適当なルートで製造することができる。好ましいルートは、アミン単位を与えるＵｌｌｍａｎｎ縮合およびアミン単位をさらにアリールまたはヘテロアリール基に結合するためのＳｔｉｌｌｅカップリングを含む。典型的な合成ルートの例を示す。
【００２１】
【化４】
0005597214.tif 000005
【００２２】
上記のスキームにおいて、トリアリールアミンはジアミンおよび芳香族ヨウ化物のＵｌｌｍａｎｎ縮合によって形成される。この縮合は、通常、銅粉末、酸化第１銅、塩化第１銅、臭化第１銅、ヨウ化第１銅または硫化第１銅のような触媒の存在下において不活性溶媒中で行われ、反応を促進するために１，１０−フェナントロリンが加えられる。Ｓｔｉｌｌｅカップリングは芳香族単位を複素芳香族単位とカップリングさせる通常の方法であり、上記のスキームにおいて、求電子物質置換トリアリールアミンはパラジウム触媒の存在のもとで有機錫試薬と反応される。Ｕｌｌｍａｎｎ縮合およびＳｔｉｌｌｅカップリングの変形は共に当業者にとって周知である。
【００２３】
本発明のモノマーの例は、次の構造を有するものを含む。
【００２４】
【化５−１】
0005597214.tif 000006
【化５−２】
0005597214.tif 000007
【００２５】
本発明のポリマーおよびコポリマーはヤマモトまたはスズキカップリングのような当業者に周知の任意の適当な方法、好ましくはスズキカップリングで製造され得る。チオフェンまたはピロール置換基を有するモノマーの場合、ポリマーおよびコポリマーは電気化学重合によって製造され得る。一般に、スズキカップリングによってポリマーを製造するために、適当に置換されたモノマーが触媒および塩基の存在下で溶媒中で重合される。適当なモノマーは、例えば、１つの重合可能なＢｒ部分および１つの重合可能なボロン酸エステル部分を含むものであり、代替的に、反応混合物は、１つは例えばＢｒ置換基を有し、他方は、例えばボロン酸エステル置換基を有する２つのモノマーを含むことができる。触媒は、テトラキス（トリフェニルホスフィン）パラジウムのようなパラジウム触媒であり、適当な塩基は、アルカリまたはアルカリ土類炭酸塩およびアルカリまたはアルカリ土類重炭酸塩またはＷＯ００／５３６５６に開示されるもののような有機塩基を含む。溶媒は、好ましくは、ポリマーが溶解するものであり、例えば、適合する溶媒はアニソール、ベンゼン、エチルベンゼン、メシチレン、キシレンおよびトルエンを含む。典型的なスズキ重合の反応スキームを下記に示す。
【００２６】
【化６】
0005597214.tif 000008
【００２７】
同様に、本発明のコポリマーはヤマモトまたはスズキカップリング、好ましくはスズキカップリングで製造され得る。一般に、スズキカップリングによってコポリマーを製造するために、適当に置換されたモノマーが触媒の存在下で溶媒中で重合される。２つの構成要素であるコポリマーを製造するために適当な反応物は、少なくとも２つのボロン酸エステル基を有するモノマーと少なくとも２つのＢｒ基を有する第２のモノマーであり、代替的には、１つのＢｒ基および１つのボロン酸エステル基を有するモノマーと１つのＢｒ基および１つのボロン酸エステル基を有する第２のモノマーである。明らかに、ターポリマーおよびより高次のコポリマーが、適当なモノマーを反応させることによって製造し得る。触媒は、テトラキス（トリフェニルホスフィン）パラジウムのようなパラジウム触媒であり、適当な塩基は、アルカリ土類カーボネートおよびアルカリ土類重炭酸塩またはＷＯ００／５３６５６に開示されるもののような有機塩基を含む。溶媒は、好ましくは、ポリマーが溶解するものであり、例えば、ポリフルオレンに適合する溶媒はアニソール、ベンゼン、エチルベンゼン、メシチレン、キシレンおよびトルエンを含む。
【００２８】
末端キャッピング試薬が、反応を終了させるために加えられてもよく、または反応終了後に加えられてもよい。適合する末端キャッピング試薬の例は、フェニルボロネートおよびブロモベンゼンを含む。
【００２９】
コポリマーを形成するために本発明のモノマーと共重合され得るコモノマーの例は、次のものを含み、ここで、Ｘ1およびＸ2は重合可能基である。
【００３０】
【化７】
0005597214.tif 000009
【００３１】
ポリマーおよびコポリマーの例は、次の構造を有するものを含み、ここで、ｘ、ｙおよびｚはコポリマーにおけるモノマーの割合を表す。
【００３２】
【化８】
0005597214.tif 000010
【００３３】
本発明のポリマーおよびコポリマーは電子発光装置および光起電装置のような電子光学装置に使用され得る。本発明の電子発光装置は、典型的には、適当な基板上に、アノード、カソードおよびアノードとカソードの間に位置する発光材料層を含む。電子発光装置は、さらに、発光材料とアノードまたはカソードの適当な方の間に位置する電荷輸送層および／または電荷注入層を含むことができる。本発明の電子発光装置においては、本発明のポリマーまたはコポリマーは発光層または電荷輸送若しくは電荷注入層として、または代替的には、発光材料との混合物における電荷輸送要素として、または電荷輸送材料との混合物における発光要素として存在することができる。発光層の厚さは、１０ｎｍ〜３００ｎｍであることができ、好ましくは５０ｎｍ〜２００ｎｍである。特に、本発明のポリマーおよびコポリマーは正孔輸送層としてまたは混合物における正孔輸送要素として機能することができる。
【００３４】
装置のアノードは、好ましくは基板に堆積される高仕事関数の材料からなる。好ましくは、材料は４．３ｅＶより大きな仕事関数を有し、このような材料の例としてインジウム錫酸化物（ＩＴＯ）、錫酸化物（ＴＯ）、アルミニウムまたはインジウムをドープした酸化亜鉛、マグネシウム−インジウム酸化物、カドミウム錫酸化物およびＡｕ、Ａｇ、Ｎｉ、ＰｄおよびＰｔのような金属がある。適当な基板は、ガラスおよびプラスチックを含み、基板は堅固または柔軟、透明または不透明であってよい。高仕事関数の材料は５０ｎｍ〜２００ｎｍの薄膜を形成するために基板上に適切に堆積させ、好ましくは、前記薄膜は１０〜１００オーム／□、より好ましくは３０オーム／□未満のシート抵抗を有する。
【００３５】
装置のカソードは、好ましくは、低仕事関数の材料、好ましくは３．５ｅＶ未満の仕事関数を有するものである。このような材料の例としては、Ｌｉ、Ｎａ、Ｋ、Ｒｂ、Ｂｅ、Ｍｇ、Ｃａ、Ｓｒ、Ｂａ、Ｙｂ、ＳｍおよびＡｌである。カソードは前記金属の合金または他の金属と前記金属の合金、例えば、ＭｇＡｇおよびＬｉＡｌ合金を含むことができる。カソードは、好ましくは、例えば、Ｃａ／ＡｌまたはＬｉＡｌ／Ａｌのような複層を含む。装置は、ＷＯ９７／４２６６６に開示されるように、カソードと発光層の間にさらに誘電材料層を含んでもよい。特に、カソードと発光材料の間の誘電層として、アルカリまたはアルカリ土類金属のフッ化物を用いるのが好ましい。特に好ましいカソードは、厚さ１〜１０ｎｍのＬｉＦ層、厚さ１〜２５ｎｍのＣａ層および厚さ１０〜５００ｎｍのＡｌ層を有するＬｉＦ／Ｃａ／Ａｌを含む。
【００３６】
電子発光装置が、さらに電荷注入または電荷輸送材料を含むとき、これらの追加材料は別個の層として、または発光材料との混合物において存在することができる。適当な電荷輸送材料の例としては、ポリスチレンスルホン酸がドープされたポリエチレンジオキシチオフェン（ＰＥＤＯＴ−ＰＳＳ）、高分子アニオンドーパントのようなアニオンドーパントを有するポリアニリン、およびポリ（２，７−（９，９−ジ−ｎ−オクチルフルオレン）−（１，４−フェニレン−（４−イミノ（安息香酸））−１，４−フェニレン−（４−イミノ（安息香酸））−１，４−フェニレン））ＢＦＡのような高分子トリアリールアミンを含むトリアリールアミンがある。電荷輸送層または電荷注入層は適切には、１０ｎｍ〜２００ｎｍ、好ましくは１ｎｍ〜５０ｎｍの範囲の厚さを有する。
【００３７】
電子発光装置の好ましい構造は、ガラス基板、ＩＴＯアノード、ＰＥＤＯＴ−ＰＳＳ電荷輸送層、発光材料層、ＬｉＦの薄膜層並びにカルシウム層およびアルミニウム層からなるカソードを含む。
【００３８】
本発明の光起電装置は、典型的には２つの電極を含み、前記２つの電極の間に異なる電子親和性を有する少なくとも２つの半導体ポリマーが配置され、前記半導体ポリマーの１つは本発明によるポリマーである。半導体ポリマーは混合物の形で存在してもよく、または別個の層を形成してもよく、好ましくは前記半導体ポリマーは、混合物の形で存在する。一般的に、電極の１つは、ＩＴＯのような高い仕事関数の材料を含み、適当な高い仕事関数の材料の他の例は上記のとおりである。一般に、他の電極はＡｌのような低い仕事関数の材料を含み、適当な低い仕事関数の材料の他の例は上記のとおりである。光起電装置は、適切であれば、さらなる電荷注入および／または電荷輸送層を含んでよく、例えば、正孔の輸送および注入を促進するためにアノードと高分子層の間にＰＥＤＯＴ／ＰＳＳ層が組み込まれる。このような光起電装置の例はＷＯ９９／４９５２５およびＵＳ５６７０７９１に開示されている。
【００３９】
本発明のポリマーは、光検出器または光伝導体に於ける活性な構成要素として使用されてもよい。光検出器においては、ポリマーが２つの電極の間に配置される有機材料の１つの層に含まれ、電圧が有機材料層を横切って印加され、有機材料の入る入射光によって発生する電流を測定するための電流検出回路が使用される。本発明のポリマーを有する光伝導体は同様に操作されるが、装置が光にさらされたときに生じるポリマー層の抵抗の変化を測定する回路を含む。光ダイオードおよび光検出器はＷＯ９９／０９６０３、ＧＢ２３１５５９４およびＵＳ５５２３５５５に開示されている。
【実施例】
【００４０】
三量体前駆体の合成
【化９】
0005597214.tif 000011
【００４１】
トルエン（８０ｍＬ）中の２−トリブチルスタニルチオフェン（１０．１６ｍＬ、１７．５６ｍｍｏｌ）、アミン２（７．１８ｇ、１３．３ｍｍｏｌ）溶液にテトラキス（トリフェニルホスフィン）パラジウム（０）（７３１ｍｇ）が加えられた。反応混合物は４時間還流され、次いで熱が除去された。懸濁液がセライトを通してろ過され、乾燥状態まで蒸発された。ヘキサンからの再結晶化により目的とする生成物３．９８ｇ（５６％収率）が得られた。さらに、１．１６ｇが母液から得られた。全収率（７３％）。構造はＧＣ−ＭＳおよび1Ｈ  ＮＭＲで確認した。
【００４２】
ジブロモ三量体の合成
【化１０】
0005597214.tif 000012
【００４３】
ＤＭＦ（４０ｍＬ）中の三量体前駆体（３．９７ｇ、１７．４７ｍｍｏｌ）溶液にＤＭＦ（１０ｍＬ）中のＮ−ブロモスクシンイミド（ＮＢＳ）（２．６６ｇ、１４．９４ｍｍｏｌ）溶液が加えられた。反応混合物は室温で３０分間攪拌された。ＧＣ−ＭＳで観察した。さらに、ＮＢＳの２．６６ｇが加えられ、これによってＧＣ−ＭＳによる１００％の目的生成物が得られた。反応は、反応混合物をアイス／エタノール中に注入することによりクエンチされた。生成物はろ過され、ジエチルエーテル／ヘキサンから再結晶化され、５．１９ｇ（９８％収率）の目的生成物が得られた。
【００４４】
ＡＢコポリマーＦ８三量体の重合
トルエン（５ｍＬ）中の９，９−ジ−ｎ−オクチルフルオレン−２，７−ジ（エチレンボレート）（Ｆ８）、（０．９２６７ｇ、１．７５ｍｍｏｌ）およびジブロモ三量体（１．２２９０ｇ、１．７５ｍｍｏｌ）溶液に、トルエン（２．５５ｍＬ）中のジクロロビス（トリフェニルホスフィン）パラジウム（ＩＩ）４ｍｇが加えられた。溶液は１０分間脱ガスされ、次いでテトラエチルアンモニウム水酸化物（５．８２ｍＬ）が加えられた。反応混合物は１１５℃で１９時間加熱された。次いで末端キャッピング試薬が次のように加えられた。０．３ｍｌブロモベンゼンが加えられ、１１５℃の温度で１時間反応させ、次いで０．３ｇフェニルボロン酸が添加され、１１５℃の温度で１時間反応させた。反応混合物は室温まで冷却され、メタノール０．５ｌ中へ注がれた。沈殿物としてポリマーが得られた。質量１５Ｋのポリマー１．１４ｇが得られた。
【００４５】
本発明をいくつかの具体的な実施態様を参照して述べているが、本発明の範囲内で種々の変更をなし得ることは当業者には明らかであろう。